ПРОИЗВОДСТВО МАТЕРИАЛОВ С ПОКРЫТИЕМ ДЛЯ ИСПОЛЬЗОВАНИЯ В КАЧЕСТВЕ АКТИВАТОРОВ В ПРОЦЕССЕ СЕРНОЙ ВУЛКАНИЗАЦИИ

1. Твердый материал с покрытием, содержащим образованный комплекс ацетометаллированной соли натрия и переходного металла.
2. Твердый материал по п.1 в форме частиц.
3. Твердый материал по п.1, в котором переходной металл представляет собой кадмий или цинк.
4. Твердый материал по п.3, в котором переходной металл представляет собой цинк.
5. Твердый материал по любому из предшествующих пунктов, в котором покрытие содержит покрывающий агент.
6. Твердый материал по п.5, в котором покрывающий агент представляет собой неполярный покрывающий агент.
7. Твердый материал по п.6, в котором покрывающий агент выбран из 2-меркаптобензотиазола (МБТ), бис(N,N-диметилдитиокарбамат) цинка (ДМКЦ), дифенилгуанидина (ДФГ), бис-бензотиазол-2,2′-дисульфида, N-оксидиэтилен-2-бензотиазолсульфенамида, N-оксидиэтилентиокарбомоил-N-оксидиэтилесульфенамида, тетраметилтиурамдисульфида, тетраметилтиураммоносульфида, тетраэтилтиурамдисульфида, тетраэтилтиураммоносульфида, тетрабензилтиурамдисульфида, тетрабензилтиураммоносульфида, тетрабутилтиурамдисульфида, тетрабутилтиураммоносульфида, тетраизопропилтиурамдисульфида, тетраизопропилтиураммоносульфида, N-циклогексилтиофталимида, N-циклогексил-2-бензотиазолсульфенамида, N-трет-бутил-2-бензотиазолсульфенамида, 4-морфолинил-2-бензотиазолдисульфида, дипентаметилентиурамдисульфида, дипентаметилентиураммоносульфида, дипентаметилентиурамтетрасульфида, 4,4′-дитиоморфолина, 2-меркаптотолуимидазола, этилентиомочевины, триметилтиомочевины, 1,3-диэтилтиомочевины и 1,3-дибутилтиомочевины и их комбинаций.
8. Твердый материал по п.7, в котором покрывающий агент представляет собой 2-меркаптобензотиазол (МБТ) или бис(N,N-диметилдитиокарбамат)цинка (ДМКЦ).
9. Твердый материал по п.1, в котором покрывающий агент находится в комбинации с покрывающими агентами.
10. Твердый материал по п.9, в котором прокрывающий агент представляет собой продукт взаимодействия ДФГ-МБТ.
11. Твердый материал по п.2, в котором частицы твердого дисперсного материала имеют размер менее 1 мкм.
12. Твердый материал по п.11, в котором частицы твердого дисперсного материала имеют размер от 15 до 100 нм.
13. Твердый материал по п.1, в котором твердый материал выбран из материала, который не гидролизуется.
2
14. Твердый материал по п.2, в котором твердый дисперсный материал имеет удельную поверхность в пределах >20 м/г.
15. Твердый материал по п.1, в котором твердый дисперсный материал выбран из серы, стеариновой кислоты, диоксида кремния, диоксида углерода, диоксида титана, оксида магния или низкомолекулярных полимеров.
16. Твердый материал по п.1, дополнительно покрытый гидрофобным покрытием.
17. Твердый материал по п.16, в котором гидрофобное покрытие представляет собой воск.
18. Твердый материал по п.17, в котором воск имеет температуру плавления от 35 до 70°С.
19. Твердый материал по п.17, в котором воск включает сложные эфиры насыщенных жирных кислот.
20. Твердый материал по п.16, при наличии соотношения материала к гидрофобному покрытию (мас.%), составляющим от 1:50 до 1:150.
21. Твердый материал по п.20, при наличии соотношения материала к гидрофобному покрытию (мас.%), составляющим 1:100.
22. Способ получения твердого дисперсного материала, покрытого комплексом ацетометаллированной соли натрия и переходного металла, заключающийся в осуществлении следующих стадий:
приготавливают раствор, содержащий комплекс ацетометаллированной соли натрия и переходного металла; и
покрывают раствором твердый дисперсный материал.
23. Способ по п.22, в котором раствор, содержащий комплекс ацетометаллированной соли натрия и переходного металла, получают путем отделения из раствора, содержащего твердые оксиды и/или сульфиды переходного металла, надосадочного раствора, содержащего ультратонкие наноразмерные оксиды и/или сульфиды переходного металла.
24. Способ по п.23, в котором раствор, содержащий комплекс ацетометаллированной соли натрия и переходного металла получают осуществлением следующих стадий:
1. приготавливают трехкомпонентную систему растворителей, включающую полярный растворитель, неполярный растворитель и промежуточный растворитель, обеспечивающий смешиваемость всех трех компонентов;
2. приготавливают смесь переходного металла и трехкомпонентного растворителя;
3. приготавливают смесь подходящего источника оксида или сульфида и трехкомпонентного растворителя;
4. при необходимости, приготавливают смесь неполярного, обеспечивающего конечное покрытие агента и неполярного растворителя;
5. смешивают смеси с получением раствора, содержащего частицы оксида или сульфида переходного металла; и
отделяют частицы оксида или сульфида переходного металла из раствора с получением раствора, содержащего комплекс ацетометаллированной соли натрия и переходного металла.
25. Способ по п.24, в котором раствор, содержащий комплекс ацетометаллированной соли натрия и переходного металла удаляется из частиц оксида или сульфида переходного металла в виде надосадочного раствора.
26. Способ по п.25, в котором неполярный растворитель удаляется из раствора, содержащего комплекс ацетометаллированной соли натрия и переходного металла.
27. Способ по п.22, в котором соль переходного металла представляет собой ацетат цинка или ацетата кадмия.
28. Способ по п.27, в котором соль переходного металла представляет собой ацетат цинка.
4
2
2
2
2
29. Способ по п.23, в котором источником кислорода или серы служит любой из NaOH, LiOH, КОН, NHOH, NaS, LiS, KS, HS и тиоацетамида.
30. Способ по п.29, в котором источником оксида является NaOH.
31. Способ по п.24, в котором неполярный обеспечивающий конечное покрытие агент выбран из 2-меркаптобензотиазола (МБТ), бис(N,N-диметилдитиокарбамат) цинка (ДМКЦ), дифенилгуанидина (ДФГ), бис-бензотиазол-2,2′-дисульфида, N-оксидиэтилен-2-бензотиазолсульфенамида, N-оксидиэтилентиокарбомоил-N-оксидиэтилесульфенамида, тетраметилтиурамдисульфида, тетраметилтиураммоносульфида, тетраэтилтиурамдисульфида, тетраэтилтиураммоносульфида, тетрабензилтиурамдисульфида, тетрабензилтиураммоносульфида, тетрабутилтиурамдисульфида, тетрабутилтиураммоносульфида, тетраизопропилтиурамдисульфида, тетраизопропилтиураммоносульфида, N-циклогексилтиофталимида, N-циклогексил-2-бензотиазолсульфенамида, N-трет-бутил-2-бензотиазолсульфенамида, 4-морфолинил-2-бензотиазолдисульфида, дипентаметилентиурамдисульфида, дипентаметилентиураммоносульфида, дипентаметилентиурамтетрасульфида, 4,4′-дитиоморфолина, 2-меркаптотолуимидазола, этилентиомочевины, триметилтиомочевины, 1,3-диэтилтиомочевины и 1,3-дибутилтиомочевины и их комбинаций.
32. Способ по п.31, в котором неполярный обеспечивающий конечное покрытие агент представляет собой 2-меркаптобензотиазол (МБТ) или бис(N,N-диметилдитиокарбамат)цинка (ДМКЦ).
33. Способ по п.24, в котором неполярный, обеспечивающий конечное покрытие агент находится в комбинации с покрывающими агентами.
34. Способ по п.33, в котором неполярный обеспечивающий конечное покрытие агент представляет собой продукт взаимодействия ДФГ-МБТ.
35. Способ по п.34, в котором продукт взаимодействия МБТ и ДФГ образуется при 150°С и взаимодействии в течение 5 мин, затем охлаждается и принимает форму твердого вещества.
36. Способ по п.22, в котором твердый дисперсный материал выбран из материала, который не гидролизуется.
2
37. Способ по п.22, в котором твердый дисперсный материал имеет удельную поверхность в пределах >20 м/г.
38. Способ по п.22, в котором твердый дисперсный материал выбран из серы, стеариновой кислоты, диоксида кремния, диоксида углерода, диоксида титана, оксида магния, или низкомолекулярных полимеров.
39. Способ по п.22, в котором твердый дисперсный материал содержит частицы размеров менее 1 мкм.
40. Способ по п.39, в котором твердый дисперсный материал содержит частицы размером менее 100 нм.
41. Способ по п.40, в котором твердый дисперсный материал содержит частицы размером от 15 нм до 100 нм.
42. Способ по п.22, в котором количество раствора, который используется для покрытия твердого субстрата, определяется в зависимости от покрывающего соотношения в пределах от 1:100 до 1:10000, выраженного, как первичная масса соли переходного металла: масса материала.
43. Способ по п.42, в котором покрывающее соотношение составляет 1:1000.
44. Способ по п.22, в котором твердый дисперсный материал, покрытый комплексом ацетометаллированной соли натрия и переходного металла, дополнительно покрыт гидрофобным покрытием.
45. Способ по п.44, в котором гидрофобное покрытие представляет собой воск.
46. Способ по п.45, в котором воск имеет температуру плавления от 35 до 70°С.
47. Способ по п.45, в котором воск включает сложные эфиры насыщенных жирных кислот.
48. Способ по п.44, в котором твердый дисперсный материал, покрытый комплексом ацетометаллированной соли натрия и переходного металла, дополнительно покрыт гидрофобным покрытием при соотношении (мас.%), составляющем от 1:50 до 1:150.
49. Способ по п.48, в котором указанное соотношение составляет 1:100.
50. Каучуковая композиция, содержащая наполнитель, включающий по меньшей мере один каучук, содержащий олефиновый ненасыщенный фрагмент, и инертный твердый дисперсный материал, покрытый комплексом ацетометаллированной соли натрия и переходного металла по любому из пп.1-21.
51. Способ получения каучуковой композиции, содержащей по меньшей мере один каучук, содержащий олефиновый ненасыщенный фрагмент, и инертный твердый дисперсный материал, покрытый комплексом ацетометаллированной соли натрия и переходного металла по любому из пп.1-21.